(57)【特許請求の範囲】
【請求項１】
水に分散または溶解する着色剤を含有する水性インクにおいて、２−アミノ−２−エチル−１，３−プロパンジオールを含有し、該着色剤が自己分散顔料であることを特徴とする水性インク。
【請求項２】
請求項１に記載の水性インクであって、インクのｐＨが８〜１１であることを特徴とする水性インク。
【請求項３】
液室部の部材の少なくとも一部が、シリコンまたはニッケルを含む材料から形成されたインクジェットプリンタに、請求項１または２に記載の水性インクを用いて記録することを特徴とするインクジェット記録方法。
【請求項４】
流体抵抗部の部材の少なくとも一部が、シリコンまたはニッケルを含む材料から形成されたインクジェットプリンタに、請求項１または２に記載の水性インクを用いて記録することを特徴とするインクジェット記録方法。
【請求項５】
振動板の部材の少なくとも一部が、シリコンまたはニッケルを含む材料から形成されたインクジェットプリンタに、請求項１または２に記載の水性インクを用いて記録することを特徴とするインクジェット記録方法。
【請求項６】
ノズル部材の少なくとも一部が、シリコンまたはニッケルを含む材料から形成されたインクジェットプリンタに、請求項１または２に記載の水性インクを用いて記録することを特徴とするインクジェット記録方法。
【請求項７】
インクを収容したインク収容部を備えたインクカートリッジにおいて、該インクが請求項１または２に記載の水性インクであることを特徴とするインクジェット記録用インクカートリッジ。
【請求項８】
インクを収容したインク収容部と、インク滴を吐出させるためのヘッド部を備えた記録ユニットにおいて、該インクが請求項１または２に記載の水性インクであることを特徴とするインクジェット記録用記録ユニット。
【請求項９】
インクを収容したインク収容部と、インク滴を吐出させるための記録ヘッドとを有する記録ユニットを備えたインクジェット記録装置において、該インクが請求項１または２に記載の水性インクであることを特徴とするインクジェット記録装置。
【発明の詳細な説明】
【０００１】
【発明の属する技術分野】
本発明はインクジェット記録用に適したインク、特に所謂普通紙に対する画像形成に有用なインクに関する。本発明のインクジェット記録用に適したインクは水性筆記用具、記録計、あるいはペンプロッター用水性インク組成物としても使用し得るものである。
【０００２】
【従来の技術】
近年、インクジェット記録方式は、本体が小型で価格が安く、低ランニングコスト、低騒音といった利点から急速に普及しており、電子写真用転写紙、印刷用紙、タイプライター用紙、ワイヤードットプリンタ用紙、ワードプロセッサー用紙、レター用紙、レポート用紙等種々のノンコートな普通紙に印字可能なインクジェットプリンタも市場に投入されるようになった。
【０００３】
このようなインクジェットプリンタにおいて、各種構成部材がインクとの接触により、腐食劣化するという問題があった。特に、シリコンやガラス部材および／またはニッケル、ＳＵＳ等の金属部材からなる液室・供給部を有するヘッドなどの構成部材に腐食・侵食が発生し吐出特性等に悪影響を及ぼしていた。
【０００４】
このため、構成部材の溶出を防止するために構成部材側からの対策として、特開平３−７９３５０号公報、特開平９−８５９４９号公報、特開平１０−２６４３８３号公報、特開平１０−２９１３２２号公報、ＷＯ９８−４２５１３号公報等に記されているように、シリコンあるいはガラスの上にＳｉＯ2、ＳｉＮ、ＴｉＮ、ＴｉＯ2等の層を設けて防止する方法がある。これらの膜はシリコンやガラスに直接インクが接する場合に比べて構成成分の溶出が抑えられるものもあるが、その効果は不十分であった。
【０００５】
また、インク側からの対策としては、特許３１７５３６６号公報にインクのｐＨを調整することが提案されているが、ｐＨ調整だけでは、複数の構成部材の溶出を抑えることが困難であり、さらに特開２０００−３２７９７６号公報にはベンゾトリアゾールのような防錆剤を添加して溶出を防ぐことも提案されているが、これらはインクの初期物性や保存安定性に影響しない添加量では十分な効果が認められなかった。また、特開平９−１２３４３７号公報にはインク中に尿素を添加することで、シリコンが溶出してもインク中に安定して溶解させ析出を防止する方法が提案されているが、シリコンの溶出そのものを防止する効果はないため、シリコンあるいはガラスを精度の求められる部分に使用することはできない。さらに特公平７−５１６８７号公報にはナトリウムイオンの含有量が規定されたインクが提案されている。さらにまた、特開平５−３３１３９１号公報にはナトリウム、カリウムの含有量が規定され、同様に特開平８−３３３５４２号公報、特開平９−２５４４１号公報にはそれぞれナトリウム、カリウムの含有量が規定されたインクが提案されているが、いずれも、十分な効果は認められなかった。
【０００６】
【発明が解決しようとする課題】
本発明はこのような状況に鑑みてなされたもので、水に分散または溶解する着色剤を含有した水性インクにおいて、プリンタシステム内で構成部材の腐食溶出を起こさないインクを提供すること、およびそのようなインクを用いた耐久性の優れたインクジェット記録方法、インクジェット記録用インクカートリッジ、インクジェット記録用記録ユニットおよびインクジェット記録装置を提供することを目的とする。
【０００７】
【課題を解決するための手段】
本発明者は上記問題点について鋭意検討した結果、水に分散または溶解する着色剤を含有する水性インクにおいて、２−アミノ−２−エチル−１，３−プロパンジオールを含有することによって、インク初期物性、保存安定性に影響することなく、プリンタシステム内で構成部材の腐食溶出を抑えられることを見い出した。特に構成部材の腐食溶出が多く認められる着色剤が自己分散顔料の場合には効果的であること、また、シリコンを含む部材の溶出が多く認められるインクｐＨが８〜１１である場合にも非常に効果的であることを見出し本発明に至った。すなわち、本発明によれば、第一に、水に分散または溶解する着色剤を含有する水性インクにおいて、２−アミノ−２−エチル−１，３−プロパンジオールを含有し、着色剤が自己分散顔料であることを特徴とする水性インクが提供される。
【０００９】
第二に、請求項２では、上記請求項１または２記載の水性インクであって、インクのｐＨが８〜１１であることを特徴とする水性インクが提供される。
【００１０】
第三に、請求項３では、液室部の部材の少なくとも一部が、シリコンまたはニッケルを含む材料から形成されたインクジェットプリンタに、上記請求項１または２に記載の水性インクを用いて記録することを特徴とするインクジェット記録方法が提供される。
【００１１】
第四に、請求項４では、流体抵抗部の部材の少なくとも一部が、シリコンまたはニッケルを含む材料から形成されたインクジェットプリンタに、上記請求項１または２に記載の水性インクを用いて記録することを特徴とするインクジェット記録方法が提供される。
【００１２】
第五に、請求項５では、振動板の部材の少なくとも一部が、シリコンまたはニッケルを含む材料から形成されたインクジェットプリンタに、上記請求項１または２に記載の水性インクを用いて記録することを特徴とするインクジェット記録方法が提供される。
【００１３】
第六に、請求項６では、ノズル部材の少なくとも一部が、シリコンまたはニッケルを含む材料から形成されたインクジェットプリンタに、上記請求項１または２に記載の水性インクを用いて記録することを特徴とするインクジェット記録方法が提供される。
【００１４】
第七に、請求項７では、インクを収容したインク収容部を備えたインクジェット記録用インクカートリッジにおいて、該インクが上記請求項１または２に記載の水性インクであることを特徴とするインクジェット記録用インクカートリッジが提供される。
【００１５】
第八に、請求項８では、インクを収容したインク収容部と、インク滴を吐出させるためのヘッド部を備えたインクジェット記録用記録ユニットにおいて、該インクが上記請求項１または２に記載の水性インクであることを特徴とするインクジェット記録用記録ユニットが提供される。
【００１６】
第九に、請求項９では、インクを収容したインク収容部と、インク滴を吐出させるための記録ヘッドとを有する記録ユニットを備えたインクジェット記録装置において、該インクが上記請求項１または２に記載の水性インクであることを特徴とするインクジェット記録装置が提供される。
【００１７】
特開平９−２６８２６７号公報に記載されているように、従来、水性インク中に有機性塩基化合物を含有させることは公知であるが、これはｐＨ調整剤としての機能であり、直接、構成部材の溶出防止に作用するものではない。一方、本発明の２−アミノ−２−エチル−１，３−プロパンジオールは、理由は定かではないが、含有するだけで構成部材の溶出防止が可能となる。しかも、シリコン部材のように高ｐＨ（アルカリ性）インクに対して溶出量が増加する部材に対しても、弱塩基性の２−アミノ−２−エチル−１，３−プロパンジオールを含有させると、ｐＨが高くなるにも関わらず、溶出量が大きく減少することから、高ｐＨ化による悪影響を上回る溶出防止効果があると考えられる。
【００１８】
前記有機性塩基化合物の中で、このような効果があるのは、本発明の２−アミノ−２−エチル−１，３−プロパンジオールのみである。従って本発明は、液室、流体抵抗部、振動板、ノズルのそれぞれの部材の少なくとも一部が、特にシリコン、ニッケルを含む材料から形成されたインクジェットプリンタに用いる場合には、溶出防止効果は絶大である。また、該インクを用いたインクカートリッジ、インクジェット記録装置に対して大きな効果をもたらすものである。
【００１９】
【発明の実施の形態】
以下に本発明を詳細に説明する。
上述のように、本発明は、水に分散または溶解する着色剤を含有した水性インクにおいて、プリンタシステム内で構成部材の腐食溶出を起こさないインクを提供するものである。また、そのようなインクを用いた耐久性の高いインクジェット記録装置および記録方法を提供するものである。
【００２０】
本発明のインクはＰＺＴによる圧力を用いたもの、静電気力により撓ませた振動板により吐出するもの、膜沸騰を利用したバブルジェット方式のドロップ・オン・ディマンド・インクジェットプリンタはもとより、インクを荷電するとともにＰＺＴで振動させる、いわゆる荷電制御方式のいずれのプリンタにも良好に使用できる。特に信頼性の高さから２０μｍ以下のノズル径の小さなものでも安定に吐出できる。
【００２１】
まず、本発明で用いる２−アミノ−２−エチル−１，３−プロパンジオールは、水溶性であり水性インク中に添加すると均一に溶解し、分散、溶解している着色剤にも悪影響を与えることはない。またこの物質は、有機弱塩基性化合物であり、インク中に添加するとインクのｐＨが徐々に上昇するため、ｐＨ調整剤としても利用できる。ただし、この物質の溶出防止効果は、前述のように高ｐＨでのシリコンの溶出防止効果（シリコンは高ｐＨで溶出量が増大するが、この物質を添加してｐＨが増加したにも関わらず、溶出量が低下する。）でも明らかなように、ｐＨ上昇によるものではなく、本質的にこの物質に由来するものである。
【００２２】
インク中への２−アミノ−２−エチル−１，３−プロパンジオールの添加量は、０．０５〜５％程度が好ましく、添加量に応じてｐＨが異なる。ｐＨ８〜１１の場合には、２−アミノ−２−エチル−１，３−プロパンジオールのみでもｐＨ調整可能であるが、ｐＨをそれ以外の範囲に設定したり、より緩衝性を高めるためには、他のｐＨ調整剤と併用して調整することも可能である。他のｐＨ調整剤としては、特に限定されるものではなく、無機、有機の酸、アルカリを用いたり、グッド緩衝剤などを併用してよりｐＨ緩衝性を高めることも可能である。
【００２３】
次に本発明で用いるインクの構成成分について説明する。
本発明のインクの溶媒としては、水が主成分として使用されることが多いが、インクを所望の物性にするため、インクの乾燥を防止するため、またインクの溶解安定性を向上させるため等の目的で水溶性有機溶媒を使用することができる。
【００２４】
すなわち、水溶性有機溶媒としては、エチレングリコール、ジエチレングリコール、トリエチレングリコール、ポリエチレングリコール、ポリプロピレングリコール、１，５ペンタンジオール、１，６へキサンジオール、グリセリン、１，２，６−へキサントリオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、Ｎ−メチル−２−ピロリドン、Ｎ−ヒドロキシエチル−２−ピロリドン、２−ピロリドン、１，３−ジメチルイミダゾリジノン、ε−カプローラクタム等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類、プロピレンカーボネート、炭酸エチレン、γ−ブチローラクトン等を用いることができる。これらの溶媒は、水とともに単独もしくは、複数混合して使用することができる。
【００２５】
これらの中で特に好ましいものはジエチレングリコール、チオジエタノール、ポリエチレングリコール２００〜６００、トリエチレングリコール、グリセリン、１，２，６−へキサントリオール、１，２，４−ブタントリオール、ペトリオール、１，５−ペンタンジオール、Ｎ−メチル−２−ピロリドン、Ｎ−ヒドロキシエチルピロリドン、２−ピロリドン、１，３−ジメチルイミダゾリジノンであり、これらを用いることによりインクの乾燥による目詰まり、すなわち水分蒸発による噴射特性不良の防止、および本発明のインクの溶解安定性を向上する上で優れた効果が得られる。
【００２６】
本発明の用いられる着色剤としては、従来公知のインクジェットに用いられるものであればいずれも使用することができる。水溶性染料としてはカラーインデックスにおいて酸性染料、直接性染料、塩基性染料、反応性染料、食用染料に分類される染料で、好ましくは耐水、耐光性が優れたものが用いられる。これら染料を具体的に挙げれば、酸性染料および食用染料として、
Ｃ．Ｉ．アシッドイエロー    １７，２３，４２，４４，７９，１４２
Ｃ．Ｉ．アシッドレッド    １，８，１３，１４，１８，２６，２７，３５，３７，４２，５２，８２，８７，８９，９２，９７，１０６，１１１，１１４，１１５，１３４，１８６，２４９，２５４，２８９
Ｃ．Ｉ．アシッドブルー    ９，２９，４５，９２，２４９
Ｃ．Ｉ．アシッドブラック    １，２，７，２４，２６，９４
Ｃ．Ｉ．フードイエロー    ３，４
Ｃ．Ｉ．フードレッド    ７，９，１４
Ｃ．Ｉ．フードブラック    １，２
直接性染料として、
Ｃ．Ｉ．ダイレクトイエロー    １，１２，２４，２６，３３，４４，５０，
８６，１２０，１３２，１４２，１４４
Ｃ．Ｉ．ダイレクトレッド    １，４，９，１３，１７，２０，２８，３１，３９，８０，８１，８３，８９，２２５，２２７
Ｃ．Ｉ．ダイレクトオレンジ    ２６，２９，６２，１０２
Ｃ．Ｉ．ダイレクトブルー    １，２，６，１５，２２，２５，７１，７６，７９，８６，８７，９０，９８，１６３，１６５，１９９，２０２
Ｃ．Ｉ．ダイレクトブラック    １９，２２，３２，３８，５１，５６，７１，７４，７５，７７，１５４，１６８，１７１
塩基性染料として、
Ｃ．Ｉ．べーシックイエロー    １，２，１１，１３，１４，１５，１９，２１，２３，２４，２５，２８，２９，３２，３６，４０，４１，４５，４９，５１，５３，６３，６４，６５，６７，７０，７３，７７，８７，９１
Ｃ．Ｉ．ベーシックレッド    ２，１２，１３，１４，１５，１８，２２，２３，２４，２７，２９，３５，３６，３８，３９，４６，４９，５１，５２，５４，５９，６８，６９，７０，７３，７８，８２，１０２，１０４，１０９，１１２
Ｃ．Ｉ．べーシックブルー    １，３，５，７，９，２１，２２，２６，３５，４１，４５，４７，５４，６２，６５，６６，６７，６９，７５，７７，７８，８９，９２，９３，１０５，１１７，１２０，１２２，１２４，１２９，１３７，１４１，１４７，１５５
Ｃ．Ｉ．ベーシックブラック    ２，８
反応性染料として、
Ｃ．Ｉ．リアクティブブラック    ３，４，７，１１，１２，１７
Ｃ．Ｉ．リアクティブイエロー    １，５，１１，１３，１４，２０，２１，２２，２５，４０，４７，５１，５５，６５，６７
Ｃ．Ｉ．リアクティブレッド    １，１４，１７，２５，２６，３２，３７，４４，４６，５５，６０，６６，７４，７９，９６，９７
Ｃ．Ｉ．リアクティブブルー    １，２，７，１４，１５，２３，３２，３５，３８，４１，６３，８０，９５
等が使用できる。
【００２７】
顔料としては、無機顔料として、酸化チタンおよび酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。これらの顔料のうち、溶媒と親和性の良いものが好ましく用いられる。インク組成物中の着色剤としての顔料の添加量は、０．５〜２５重量％程度が好ましく、より好ましくは２〜１５重量％程度である。
【００２８】
本発明において好ましく用いられる顔料の具体例として、黒色用としては、ファーネスブラック、ランプブラック、アセチレンブラック、チャンネルブラック等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料があげられる。さらに、カラー用としては、Ｃ．Ｉ．ピグメントイエロー１、３、１２、１３、１４、１７、２４、３４、３５、３７、４２（黄色酸化鉄）、５３、５５、８１、８３、９５、９７、９８、１００、１０１、１０４、４０８、１０９、１１０、１１７、１２０、１３８、１５０、１５３、Ｃ．Ｉ．ピグメントオレンジ５、１３、１６、１７、３６、４３、５１、Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３、Ｃ．Ｉ．ピグメントグリーン１、４、７、８、１０、１７、１８、３６、等がある。
【００２９】
その他、顔料（例えばカーボン）の表面を樹脂等で処理し、水中に分散可能としたグラフト顔料や、顔料（例えばカーボン）の表面にスルホン基やカルボキシル基等の官能基を付加し水中に分散可能とした自己分散顔料等が使用できる。また、顔料をマイクロカプセルに包含させ、該顔料を水中に分散可能なのものとしたものであっても良い。本発明では、顔料、特に構成部材溶出の多い自己分散顔料の場合に効果が非常に大きく現れる。
【００３０】
顔料の粒径に特に制限は無いが、最大個数換算で最大頻度が２０〜１５０ｎｍの粒径の顔料インクを用いることが本発明では好ましい。粒径が１５０ｎｍを超えると、記録液としての顔料分散安定性が悪くなるばかりでなく、記録液の吐出安定性も劣化し、画像濃度などの画像品質も低くなり好ましくない。粒径が２０ｎｍ未満では、記録液の保存安定性、プリンタでの噴射特性は安定するが、そのように細かな粒径にまで分散せしめるのは、分散操作や、分級操作が複雑となり、経済的に記録液を製造することが困難となる。
【００３１】
分散剤を用いて顔料を分散する場合には、従来公知のインクジェットに用いられるものであればいずれも使用することができる。たとえば、高分子分散剤、水溶性界面活性剤などが挙げられる。高分子分散剤としては、親水性高分子として、天然系ではアラビアガム、トラガンガム、グーアガム、カラヤガム、ロー力ストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子、半合成系ではメチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸ナトリウム、アルギン酸ブロピレングリコールエステル等の海藻系高分子、純合成系ではポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等とこれらの塩が挙げられる。
【００３２】
これらの共重合体は重量平均分子量が３，０００〜５０，０００であるのが好ましく、より好ましくは５，０００〜３０，０００、最も好ましくは７，０００〜１５，０００である。
【００３３】
高分子分散剤の添加量は、顔料を安定に分散させ、本発明の他の効果を失わせない範囲で単独または二種以上を適宣添加されて良い。顔料と分散剤との比としては１：０．０６〜１：３の範囲が好ましく、より好ましくは１：０．１２５〜１：３の範囲である。
【００３４】
また、顔料分散剤として使用する水溶性界面活性剤の具体例として、
アニオン界面活性剤としては例えばアルキルアリル又はアルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等がある。
カチオン界面活性剤としてはアルキルアミン塩、ジアルキルアミン塩、脂肪族アミン塩、ベンザルコニウム塩、第４級アンモニウム塩、アルキルピリジニウム塩、イミダゾリニウム塩、スルホニウム塩、ホスホニウム塩等がある。
ノニオン系界面活性剤としてはポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等がある。
両性界面活性剤としてはイミダゾリニウムベタイン等のイミダゾリン誘導体、ジメチルアルキルラウリルベタイン、アルキルグリシン、アルキルジ（アミノエチル）グリシン等がある。分散剤としての界面活性剤の添加量は、顔料を安定に分散させ、本発明の他の効果を失わせない範囲で単独または二種以上を適宣添加されて良い。
【００３５】
本発明のインクには上記着色剤、溶媒の他に従来知られている添加剤を加えることができる。
インクの表面張力を調整する目的で浸透剤を添加することができ、このような浸透剤としては、２，２，４−トリメチル−１，３−ペンタンジオール、２−エチル−１，３−ヘキサンジオール、などの多価アルコール類、ジエチレングリコールモノフェニルエーテル、エチレングリコールモノフェニルエーテル、エチレングリコールモノアリルエーテル、ジエチレングリコールモノフェニルエーテル、ジエチレングリコールモノブチルエーテル、プロピレングリコールモノブチルエーテル、テトラエチレングリコールクロロフェニルエーテル等の多価アルコールのアルキルおよびアリールエーテル類、ポリオキシエチレンポリオキシプロピレンブロック共重合体、フッ素系界面活性剤、エタノール、２−プロパノール等の低級アルコール類が挙げられる。
【００３６】
さらに、インクには表面張力を調整して被記録材に対する浸透性を改良し、またインクジェットプリンタのヘッド部材に対するインクの濡れ性を向上させることによりインクの吐出安定性を改良する等の目的で界面活性剤を添加することができる。
例えばアニオン界面活性剤としてはアルキルアリル又はアルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等がある。
カチオン界面活性剤としてはアルキルアミン塩、ジアルキルアミン塩、脂肪族アミン塩、ベンザルコニウム塩、第４級アンモニウム塩、アルキルピリジニウム塩、イミダゾリニウム塩、スルホニウム塩、ホスホニウム塩等がある。
ノニオン系界面活性剤としてはポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等がある。
両性界面活性剤としてはイミダゾリニウムベタイン等のイミダゾリン誘導体、ジメチルアルキルラウリルベタイン、アルキルグリシン、アルキルジ（アミノエチル）グリシン等がある。
【００３７】
インク組成物中でのこれら界面活性剤の添加量は０．０１重量％〜５．０重量％であり、好ましくは０．５重量％〜３重量％である。０．０１重量％未満では添加した効果は無く、５．０重量％より多い添加では記録媒体への浸透性が必要以上に高くなり、画像濃度の低下や裏抜けの発生といった問題がある。前記界面活性剤は、単独または二種以上を混合して用いることができる。
【００３８】
防腐防黴剤としては、本発明ではすでに１、２−ベンズイソチアゾリン−３−オンを含有しているわけだが、これ以外に安息香酸ナトリウム、デヒドロ酢酸ナトリウム、ソルビン酸ナトリウム、ぺンタクロロフェノールナトリウム、２−ピリジンチオール−１−オキサイドナトリウム等を併用して用いても良い。
【００３９】
その他目的に応じて防錆剤、水溶性紫外線吸収剤、水溶性赤外線吸収剤等を添加することもできる。
【００４０】
次に、上記した本発明の水性顔料インクを用いて記録を行うのに好適な、本発明のインクジェット記録装置の一例を以下に説明する。
先ず、熱エネルギーを利用したインクジェット記録装置の主要部であるヘッド構成の一例を図１に示す。図１は、インク流路に沿ったヘッド１３の断面図であり、ヘッド１３はインクを通す流路（ノズル）１４を有するガラス、セラミック、シリコン、ニッケル又はプラスチック板等と発熱素子基板１５とを接着して得られる。発熱素子基板１５は酸化シリコン、窒化シリコン、炭化シリコン等で形成される保護層１６、アルミニウム、金、アルミニウム−銅合金等で形成される電極１７−１および１７−２、ＨｆＢ２、ＴａＮ、ＴａＡｌ等の高融点材料から形成される発熱抵抗体層１８、熱酸化シリコン、酸化アルミニウム等で形成される蓄熱層１９、シリコン、アルミニウム、窒化アルミニウム等の放熱性のよい材料で形成される基板２０よりなっている。
【００４１】
上記ヘッド１３の電極１７−１および１７−２にパルス状の電気信号が印加されると、発熱素子基板１５のｎで示される領域が急速に発熱し、この表面に接しているインク２１に気泡が発生し、その圧力でメニスカス２３が突出し、インク２１がヘッドのノズル１４を通して吐出し、吐出オリフィス２２よりインク小滴２４となり、被記録材２５に向かって飛翔する。
【００４２】
図２に、このヘッドを組み込んだインクジェット記録装置の一例を示す。図２において、６１はワイピング部材としてのブレードであり、その一端はブレード保持部材によって保持固定されており、カンチレバーの形態をなす。ブレード６１は記録ヘッド６５による記録領域に隣接した位置に配置され、又、本例の場合、記録ヘッド６５の移動経路中に突出した形態で保持される。
【００４３】
６２は記録ヘッド６５の突出口面のキャップであり、ブレード６１に隣接するホームポジションに配置され、記録ヘッド６５の移動方向と垂直な方向に移動して、インク吐出口面と当接し、キャッピングを行う構成を備える。更に、６３はブレード６１に隣接して設けられるインク吸収体であり、ブレード６１と同様、記録ヘッド６５の移動経路中に突出した形態で保持される。上記ブレード６１、キャップ６２およびインク吸収体６３によって吐出回復部６４が構成され、ブレード６１およびインク吸収体６３によって吐出口面に水分、塵埃等の除去が行われる。
【００４４】
６５は、吐出エネルギー発生手段を有し、吐出口を配した吐出口面に対向する被記録材にインクを吐出して記録を行う記録ヘッド、６６は記録ヘッド６５を搭載して記録ヘッド６５の移動を行うためのキャリッジである。キャリッジ６６はガイド軸６７と摺動可能に係合し、キャリッジ６６の一部はモーター６８によって駆動されるベルト６９と接続している（図示されていない）。これによりキャリッジ６６はガイド軸６７に沿った移動が可能となり、記録ヘッド６５による記録領域およびその隣接した領域の移動が可能となる。
【００４５】
５１は被記録材を挿入するための紙給部、５２は不図示のモーターにより駆動される紙送りローラである。これらの構成により記録ヘッドの６５吐出口面と対向する位置へ被記録材が給紙され、記録が進行するにつれて排紙ローラ５３を配した排紙部へ排紙される。以上の構成において記録ヘッド６５が記録終了してホームポジションへ戻る際、吐出回復部６４のキャップ６２は記録ヘッド６５の移動経路から退避しているが、ブレード６１は移動経路中に突出している。その結果、記録ヘッド６５の吐出口がワイピングされる。
【００４６】
尚、キャップ６２が記録ヘッド６５の吐出面に当接してキャッピングを行う場合、キャップ６２は記録ヘッドの移動経路中に突出するように移動する。記録ヘッド６５がホームポジションから記録開始位置へ移動する場合、キャップ６２およびブレード６１は上記したワイピングの時の位置と同一の位置にある。この結果、この移動においても記録ヘッド６５の吐出口面はワイピングされる。上述の記録ヘッドのホームポジションへの移動は、記録終了時や吐出回復時ばかりでなく、記録ヘッドが記録のために記録領域を移動する間に所定の間隔で記録領域に隣接したホームポジションへ移動し、この移動に伴って上記ワイピングが行われる。
【００４７】
図３は、記録ヘッドへのインク供給部材、例えば、チューブを介して供給されるインクを収容したインクカートリッジの一例を示す図である。ここで４０は供給用インクを収納したインク収容部、例えば、インク袋であり、その先端にはゴム製の栓４２が設けられている。この栓４２に針（不図示）を挿入することにより、インク袋４０中のインクをヘッドに供給可能にする。４４は廃インクを受容するインク吸収体である。インク収容部としてはインクとの接液面がポリオレフィン、特にポリエチレンで形成されているものが好ましい。
【００４８】
本発明で使用されるインクジェット記録装置としては、上述のようにヘッドとインクカートリッジとが別体となったものに限らず、図４に示すようなそれらが一体になったものにも好適に用いられる。図４において、７０は記録ユニットであり、この中にはインクを収容したインク収容部、例えば、インク吸収体が収納されており、かかるインク吸収体中のインクが複数オリフィスを有するヘッド部７１から液滴として吐出される構成になっている。インク吸収体の材料としてはポリウレタン、セルロース、ポリビニルアセテート又はポリオレフィン系樹脂を用いることが本発明にとって好ましい。又、インク吸収体を用いず、インク収容部が内部にバネ等を仕込んだインク袋であるような構造でもよい。７２はカートリッジ内部を大気に連通させるための大気連通口である。この記録ユニット７０は図２に示す記録ヘッド６５に換えて用いられるものであって、キャリッジ６６に対して着脱自在になっている。
【００４９】
次に、力学的エネルギーを利用したインクジェット記録装置の好ましい一例としては、複数のノズルを有するノズル形成基板と、ノズルに対向して配置される圧電材料と導電材料からなる圧力発生素子と、この圧力発生素子の周囲を満たすインクを備え、印加電圧により圧力発生素子を変位させ、インクの小液滴をノズルから吐出させるオンデマンドインクジェット記録装置を挙げることができる。その記録装置の主要部である記録ヘッドの構成の一例を図５に示す。
【００５０】
ヘッドは、図示されていないインク室に連通したインク流路８０と、所望の体積のインク滴を吐出するためのオリフィスプレート８１と、インクに直接圧力を作用させる振動板８２と、この振動板８２に接合され、電気信号により変位する圧電素子８３と、オリフィスプレート８１、振動板８２等を支持固定するための基板８４とから構成されている。
【００５１】
図５において、インク流路８０は、感光性樹脂等で形成され、オリフィスプレート８１は、ステンレス、ニッケル等の金属を電鋳やプレス加工による穴あけ等により吐出口８５が形成され、表面にＰＴＦＥニッケルの共析メッキ等の撥インク層が設けられている。振動板８２はステンレス、ニッケル、チタン等の金属フィルムおよび高弾性樹脂フィルム等で形成され、圧電素子８３は、チタン酸バリウム、ＰＺＴ等の誘電体材料で形成される。以上のような構成の記録ヘッドは、圧電素子８３にパルス状の電圧を与え、歪み応力を発生させ、そのエネルギーが圧電素子８３に接合された振動板を変形させ、インク流路８０内のインクを垂直に加圧しインク滴（不図示）をオリフィスプレート８１の吐出口８５より吐出して記録を行うように動作する。このような記録ヘッドは、図４に示したものと同様なインクジェット記録装置に組み込んで使用される。インクジェット記録装置の細部の動作は、先述と同様に行うもので差しつかえない。
【００５２】
次に他の力学的エネルギーを利用したインクジェット記録装置の好ましい一例として静電アクチュエータを用いたインクジェットを示す。図６は本発明を適用したインクジェットヘッドの断面図であり、これらの図に示すように、インクジェッドヘッド１は、シリコン基板２を挟み、上側に同じくシリコン製のノズルプレート３、下側にシリコンと熱膨張率が近いホウ珪酸ガラス基板４がそれぞれ積層された３層構造となっている。中央のシリコン基板２には、それぞれ独立した複数のインク室５、これらに共通に設けられた共通インク室６およびこの共通インク室６を複数のインク室５にそれぞれ接続しているインク供給路７としてそれぞれ機能する溝が、その表面（図中、上面）からエッチングを施すことにより形成されている。これらの溝がノズルプレート３によって塞がれて、各部分５、６、７が区画形成されている。
【００５３】
ノズルプレート３には、各インク室５の先端側の部分に対応する位置に、インクノズル１１が形成されており、これらが各インク室５に連通している。また、ノズルプレート３には共通インク室６に連通するインク供給口が形成されている。インクは、外部の図示しないインクタンクから、インク供給口を通って共通インク室６に供給される。共通インク室６に供給されたインクは、インク供給路７を通って、互いに独立したインク室５にそれぞれ供給される。
【００５４】
インク室５は、その底壁８が図１の上下方向に弾性変位可能なダイヤフラムとして機能するように薄肉に形成されている。したがって、この底壁８の部分を、以後の説明の都合上、ダイヤフラム８と称して説明することもある。
【００５５】
次に、シリコン基板２の下面に接しているガラス基板４においては、その上面、即ちシリコン基板２との接合面には、シリコン基板２の各インク室５に対応した位置に、浅くエッチングされた凹部９が形成されている。したがって、各インク室５の底壁８は、非常に僅かの隙間を隔てて、ガラス基板４の凹部９の表面９２と対峙している。なお、ガラス基板４の凹部９はインク室５の底壁８に対向しているので、振動板対向壁あるいは単に対向壁９１と称する。
【００５６】
ここで、各インク室５の底壁８は、それぞれ電荷を蓄えるための電極として機能する。そして、各インク室５の底壁８に対峙するように、ガラス基板４の凹部表面９２には、セグメント電極１０が形成されている。各セグメント電極１０の表面は無機ガラスからなる厚さＧ０の絶縁層により覆われている。このように、セグメント電極１０と各インク室底壁８とは、絶縁層１５を挟んで互いに対向電極（電極間距離をＧとする）を形成している。
【００５７】
【実施例】
次に、実施例によって本発明をさらに詳細に説明する。ただし、本発明は以下の実施例によって限定されるものではない。なお、実施例中、部はすべて重量部を表わす。
【００５８】
参考例１
Ｃ．Ｉ．ダイレクトブラック１６８                                  ４部
２−ピロリドン                                                    ２部
グリセリン                                                        ５部
エチレングリコール                                                ５部
１，３−ヘキサンジオール                                          ３部
２−アミノ−２−エチル−１，３−プロパンジオール              ０．５部
イオン交換水                                                ８０．５部
上記処方の混合物を混合攪拌した後、平均孔径１．０μｍのメンブレンフィルターで瀘過を行い、ｐＨ８．５のインクを作製した。
【００５９】
参考例２
Ｃ．Ｉ．アシッドイエロー２３                                        ４部
グリセリン                                                          ５部
エチレングリコール                                                  ５部
１，３−ヘキサンジオール                                            ３部
２−アミノ−２−エチル−１，３−プロパンジオール                ０．８部
イオン交換水                                                  ８２．２部
上記処方の混合物を混合攪拌した後、平均孔径１．０μｍのメンブレンフィルターで瀘過を行い、ｐＨ９．３のインクを作製した。
【００６０】
参考例３
参考例２のインク処方において、Ｃ．Ｉアシッドイエロー２３の代わりにＣ．Ｉアシッドブルー９を用いてｐＨ９．５のインクを作製した。
【００６１】
実施例１
市販のカーボンブラック顔料（デグサ社製「プリンテックス＃８５」）１５０ｇをスルホラン４００ｍｌ中に良く混合し、ビーズミルで微分散後、アミド硫酸１５ｇを添加して１４０〜１５０℃で１０時間攪拌した。得られたスラリーをイオン交換水１０００ｍｌ中に投入し、１２０００ｒｐｍで遠心分離機により表面処理カーボンブラックウエットケーキを得る。このカーボンブラックウエットケーキを２０００ｍｌのイオン交換水中に再分散し、限外濾過膜により脱塩濃縮し顔料濃度１０重量％のスルホン化処理したカーボンブラック分散液とした。次にこのカーボンブラック分散液を用いて以下の処方で混合攪拌後、０．８μｍポリプロピレンフィルターにて濾過し、ｐＨ９．０のインクを作製した。
上記カーボンブラック分散液                                    ２６．７部
ジエチレングリコール                                              １０部
グリセリン                                                          ５部
２−ピロリドン                                                    １０部
２−エチル−１，３−ヘキサンジオール                                ３部
２−アミノ−２−エチル−１，３−プロパンジオール                ０．５部
イオン交換水                                                  ４４．８部
【００６２】
実施例２
実施例１において、２−アミノ−２−エチル−１，３−プロパンジオールの添加量を１．５重量部として。ｐＨ１０．０のインクを作製した。
【００６３】
実施例３
実施例１において、２−アミノ−２−エチル−１，３−プロパンジオールの添加量を３．０重量部として。ｐＨ１０．５のインクを作製した。
【００６４】
比較例１
参考例１において、２−アミノ−２−エチル−１，３−プロパンジオール ０．５重量部の代わりにベンゾトリアゾール１．０重量部を添加し、ＬｉＯＨにてｐＨ８．５に調整した。
【００６５】
比較例２
参考例２において、２−アミノ−２−エチル−１，３−プロパンジオール ０．８重量部を添加せずに、１−アミノ−２，３−プロパンジオールにてｐＨ９．３に調整した。
【００６６】
比較例３
参考例３において、２−アミノ−２−エチル−１，３−プロパンジオール ０．８重量部を添加せずに、１−メチルアミノ−２，３−プロパンジオールにてｐＨ９．５に調整した。
【００６７】
比較例４
実施例１において、２−アミノ−２−エチル−１，３−プロパンジオール ０．５重量部を添加せずに、２−アミノ−２−メチル−１，３−プロパンジオールにてｐＨ９．０に調整した。
【００６８】
比較例５
実施例１において、２−アミノ−２−エチル−１，３−プロパンジオール ０．５重量部を添加しなかった。
【００６９】
比較例６
実施例２において、２−アミノ−２−エチル−１，３−プロパンジオール １．５重量部を添加せずに、２−アミノ−２−メチル−１，３−プロパンジオールにてｐＨ１０．０に調整した。
【００７０】
比較例７
実施例３において、２−アミノ−２−エチル−１，３−プロパンジオール ３．０重量部を添加せずに、２−アミノ−２−メチル−１，３−プロパンジオールにてｐＨ１０．５に調整した。
【００７１】
以上のようにして作製したインクについて、初期粘度、平均粒径を測定後、以下の評価を行った。
ノズル径３０μｍのＮｉノズルを有するＰＺＴで駆動するヘッドを有するプリンタ（図５に示すヘッド）を使用し、インクを脱気後、カートリッジに充填し初期印字を行った後、プリンタにインクを充填したまま、５０℃、６０％ＲＨの環境下に１ヶ月間プリンタを放置した。この後、インクをカートリッジから抜き取り、保存後のインクのｐＨ、インク中のＳｉ、Ｎｉの溶存量、インクの粘度および平均粒径変化を測定し結果を表１に示した。なお、粘度および平均粒径変化については、それぞれの変化率が５％未満を○、５％以上１０未満を△、１０％以上を×として表した。
【００７２】
【表１】
0004046318.tif 000002
【００７３】
【発明の効果】
以上のように、請求項１の水性インクによれば、水に分散または溶解する着色剤を含有する水性インクにおいて、２−アミノ−２−エチル−１，３−プロパンジオールを含有することから、インクの初期物性や保存安定性に悪影響を与えることなく、インクジェットプリンタシステム内で構成部材の腐食溶出を起こさないインクを提供することができる。
また、上記水性インクに着色剤として構成部材の腐食溶出が多く認められる自己分散顔料を用いても構成部材の腐食溶出を起こしにくい。そのため従来使用できなかった自己分散顔料を使用して分散安定性の優れた水性インクを得ることができる。
【００７５】
請求項２の水性インクによれば、上記水性インクにおいて、インクのｐＨを８〜１１にさせてもシリコンの溶出防止効果が大きく、インクの高ｐＨ化による悪影響を懸念する必要がない。
【００７６】
請求項３のインクジェット記録方法によれば、液室部部材の少なくとも一部がシリコンまたはニッケルを含む材料から形成されたインクジェットプリンタに上記水性インクを用いても液室部部材の溶出を抑えることができるため液室部の耐久性を向上させる記録方法が得られる。
【００７７】
請求項４のインクジェット記録方法によれば、流体抵抗部部材の少なくとも一部がシリコンまたはニッケルを含む材料から形成されたインクジェットプリンタに上記水性インクを用いても流体抵抗部部材の溶出を抑えることができるため、流体抵抗部の耐久性を向上させる記録方法が得られる。
【００７８】
請求項５のインクジェット記録方法によれば、振動板部材の少なくとも一部がシリコンまたはニッケルを含む材料から形成されたインクジェットプリンタに上記水性インクを用いても振動板部材の溶出を抑えることができるため、特にインク滴の大きさやインク滴の吐出速度の変化、吐出不良を防止することができる。
【００７９】
請求項６のインクジェット記録方法によれば、ノズル部部材の少なくとも一部が、シリコンまたはニッケルを含む材料から形成されたインクジェットプリンタに上記水性インクを用いてもノズル部部材の溶出を抑えることができるため、特にインク滴の大きさやインク滴の吐出速度の変化、吐出不良を防止することができる。
【００８０】
請求項７のインクジェット記録用インクカートリッジによれば、上記本発明の水性インクを用いることから、インクと接する部材構成成分の溶出を防止でき、インク滴の大きさやインク滴の吐出速度の変化、吐出不良を抑えることができるインクカートリッジが得られる。
【００８１】
請求項８のインクジェット記録用記録ユニットによれば、上記本発明の水性インクを用いることから、インクと接する部材構成成分の溶出を防止でき、インク滴の大きさやインク滴の吐出速度の変化、吐出不良を抑えることができる記録ユニットが得られる。
【００８２】
請求項９のインクジェット記録装置によれば、記録ユニットに上記本発明の水性インクを用いることから、インクと接する部材構成成分の溶出を防止でき、インク滴の大きさやインク滴の吐出速度の変化、吐出不良を抑えることができるインクジェット記録装置が得られる。
【図面の簡単な説明】
【図１】熱エネルギーを利用したインクジェット記録装置の記録ヘッドの一例を示す断面図。
【図２】図１のヘッドを組み込んだインクジェット記録装置の一例を示す斜視図。
【図３】インクを収容したインクカートリッジの一例を示す断面図。
【図４】インクを収容したインク収容部とヘッド部から構成された記録ユニットの一例を示す斜視図。
【図５】力学的エネルギーを利用したインクジェット記録装置の記録ヘッドの構成例を示す断面図。
【図６】静電アクチュエータを用いたインクジェット記録ヘッドの構成例を示す断面図。
【符号の説明】
１  記録ヘッド
２  シリコン基板
３  ノズルプレート
４  ガラス基板
５  インク室
６  共通インク室
７  インク供給路
８  インク室底板（ダイヤフラム）
９  凹部
１０  セグメント電極
１３  記録ヘッド
１４  流路（ノズル）
１５  発熱素子基板
１６  保護層
１７−１、１７−２  電極
１８  発熱抵抗体層
１９  畜熱層
２０  基板
４０  インク収容部
４２  栓
４４  インク吸収体
５１  給紙部
５２  紙送りローラ
５３  排紙ローラ
６１  ブレード
６２  キャップ
６３  インク吸収体
６４  吐出回復部
６５  記録ヘッド
６６  キャリッジ
７０  記録ユニット
７１  ヘッド部
７２  大気連通口
８０  インク流路
８１  オリフィスプレート
８２  振動板
８３  圧電素子
８４  基板
８５  吐出口
【図１】
0004046318.tif 000003
【図２】
0004046318.tif 000004
【図３】
0004046318.tif 000005
【図４】
0004046318.tif 000006
【図５】
0004046318.tif 000007
【図６】
0004046318.tif 000008